(57)【特許請求の範囲】
【請求項１】
表面の一部又は全面に凹凸部を有するアルミニウム合金製のアルミ形状体と、このアルミ形状体の一表面に樹脂が突合せ状態に結合された樹脂成形体とを含むアルミ・樹脂複合品であり、
前記アルミ形状体の凹凸部が、酸水溶液及び／又はアルカリ水溶液を用いた前処理後に行う酸濃度０．５重量%以上５０重量%以下及びハロゲンイオン濃度１g/L以上２００g/L以下のエッチング液を用いた浴温２０〜８０℃及び浸漬時間１〜３０分の処理条件下でのエッチング処理により形成されたていると共に、前記凹凸部の最表面には、イオン交換水、蒸留水、シランカップリング剤、リン酸一水素アンモニウム溶液、リン酸二水素アンモニウム溶液、及びリン酸溶液から選ばれた処理溶液を用いたアルミニウム皮膜形成処理由来のAl(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜が形成されていると共にこの凹凸部に起因した複数の凹状部が形成されており、
また、前記樹脂成形体には前記複数の凹状部内に前記樹脂が進入して固化した複数の嵌入部が形成されており、
前記凹状部と前記嵌入部とによりアルミ形状体と樹脂成形体とが互いに係止されていることを特徴とする耐候性に優れたアルミ・樹脂複合品。
【請求項２】
表面の一部又は全面に凹凸部を有するアルミニウム合金製のアルミ形状体と、このアルミ形状体の表面に設けられた樹脂成形体とを含むアルミ・樹脂複合品であり、
前記アルミ形状体の凹凸部が、酸水溶液及び／又はアルカリ水溶液を用いた前処理後に行う酸濃度０．５重量%以上５０重量%以下及びハロゲンイオン濃度１g/L以上２００g/L以下のエッチング液を用いた浴温２０〜８０℃及び浸漬時間１〜３０分の処理条件下でのエッチング処理により形成されたていると共に、前記凹凸部の最表面には、イオン交換水、蒸留水、シランカップリング剤、リン酸一水素アンモニウム溶液、リン酸二水素アンモニウム溶液、及びリン酸溶液から選ばれた処理溶液を用いたアルミニウム皮膜形成処理由来のAl(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜が形成されており、また、前記凹凸部に起因して形成され、アルミ形状体の厚さ方向断面においてこの厚さ方向に直交し、かつ、凹凸部の最高部を通過するトップラインと最深部を通過するボトムラインとの間のハーフラインにおいて、走査型電子顕微鏡観察により測定される開口幅が０．１μm以上３０μm以下の大きさであって、深さが０．１μm以上３０μm以下の大きさである複数の凹状部が形成されており、
また、前記樹脂成形体には前記複数の凹状部内に前記樹脂が進入して固化した複数の嵌入部が形成されており、
前記凹状部と前記嵌入部とによりアルミ形状体と樹脂成形体とが互いに係止されていることを特徴とする耐候性に優れたアルミ・樹脂複合品。
【請求項３】
前記アルミ形状体には、その複数の凹状部のうちの一部又は全部において、凹状部の開口縁部の一部分又は全体から開口幅方向中心に向けて雪庇状に突き出した突出部が形成されており、この突出部によりアルミ成形体の凹状部と樹脂成形体の嵌入部とが互いに脱離不能な係止構造を形成している請求項１又は２に記載の耐候性に優れたアルミ・樹脂複合品。
【請求項４】
アルミ・樹脂一体成形品の厚さ方向断面において、その樹脂成形体側からアルミ形状体側に向けて厚さ方向に延びる多数の観察ラインを互いに０．１μmの間隔で引いた際に、雪庇状の突出部は、１観察ライン上に少なくとも１つ以上の樹脂−アルミ−樹脂からなる積層部が存在し、かつ、この積層部のアルミ形状体部分の厚さが０．１μm以上３０μm以下の範囲であって、この雪庇状の突出部が１０００本の観察ラインの範囲内に１つ以上存在することを特徴とする請求項３に記載の耐候性に優れたアルミ・樹脂複合品。
【請求項５】
アルミ形状体の複数の凹状部は、その一部又は全部において、内部の壁面に少なくとも1つ以上の内部凹状部が形成された二重凹状部構造を有している請求項１〜４のいずれかに記載の耐候性に優れたアルミ・樹脂複合品。
【請求項６】
アルミ形状体の複数の凹状部は、その一部又は全部において、内部の壁面に少なくとも1つ以上の内部突起部が形成された内部凹凸構造を有している請求項１〜４のいずれかに記載の耐候性に優れたアルミ・樹脂複合品。
【請求項７】
アルミ形状体の６０度鏡面光沢度が６０以下である請求項1〜６いずれかに記載の耐候性に優れたアルミ・樹脂複合品。
【請求項８】
アルミ形状体の表面積が、凹凸部を形成する前のアルミニウム合金材の表面積の１.２倍以上１０倍以下である請求項1〜７いずれかに記載の耐候性に優れたアルミ・樹脂複合品。
【請求項９】
アルミニウム合金製のアルミ形状体と、このアルミ形状体の表面に樹脂成形体を含むアルミ・樹脂複合品の製造方法であって、
アルミニウム合金材には、酸水溶液及び／又はアルカリ水溶液を用いた前処理をした後に、酸濃度０．５重量%以上５０重量%以下及びハロゲンイオン濃度１g/L以上２００g/L以下のエッチング液を用いた浴温２０〜８０℃及び浸漬時間１〜３０分の処理条件下でのエッチング処理を行うことにより、表面の一部又は全面に凹凸部に起因する複数の凹状部を有するアルミニウム合金材を形成し、
次いで得られたエッチング処理後のアルミニウム合金材の少なくとも凹凸部表面に、イオン交換水、蒸留水、シランカップリング剤、リン酸一水素アンモニウム溶液、リン酸二水素アンモニウム溶液、及びリン酸溶液から選ばれた処理溶液を用いたアルミニウム皮膜形成処理を施して前記凹凸部の最表面にAl(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜が形成されたアルミ形状体を形成し、
また、樹脂成形体の成形時にはアルミ形状体の各凹状部内に樹脂が進入して固化した樹脂成形体の嵌入部を成形し、
アルミ形状体の凹状部と樹脂成形体の嵌入部とが互いに係止してアルミ形状体と樹脂成形体とが一体的に結合したアルミ・樹脂複合品を製造することを特徴とする耐候性に優れたアルミ・樹脂複合品の製造方法。
【請求項１０】
アルミ形状体のアルミニウム皮膜は、５０℃以上の温水に６０秒以上浸漬すること、０．１MPa以上の加圧下で１分間以上の水蒸気処理をすること、リン酸イオン、リン酸一水素イオン、リン酸二水素イオンのいずれか一種以上のリン酸イオン種を含有する０．１〜１００g/Lのリン酸系水溶液に３０秒〜３０分間浸漬した後に８０〜４００℃の熱風で３０秒〜３０分間乾燥させること、及び０．１〜１００g/Lのシランカップリング剤を含有する溶液に３０秒〜３０分間浸漬した後に８０〜４００℃の熱風で３０秒〜３０分間乾燥させることから選ばれたいずれか１種のアルミニウム皮膜形成処理により形成される請求項９に記載の耐候性に優れたアルミ・樹脂複合品の製造方法。
【発明の詳細な説明】
【技術分野】
【０００１】
この発明は、アルミニウム合金製のアルミ形状体とこのアルミ形状体の表面に樹脂成形体が一体的に設けられたアルミ・樹脂複合品及びその製造方法に係り、単にアルミ・樹脂接合面の密着強度及び気密性に優れているだけでなく、耐食性や耐候性、更にはアルミ・樹脂接合面の引張強度にも優れており、特に限定するものではないが、自動車用の各種センサー部品、家電機器用の各種スイッチ部品、各種産業機器用のコンデンサー部品等を始めとして、幅広い分野において好適に使用し得るアルミ・樹脂複合品及びその製造方法に関する。
【背景技術】
【０００２】
自動車用の各種センサー部品、家電機器用の各種スイッチ部品、各種産業機器用のコンデンサー部品等の分野、特に自動車用部品等の分野においては、温度や湿度、粉塵、あるいは二酸化硫黄や窒素酸化物等を起源とする酸性雨や海岸沿いにおいては海から飛来する海塩粒子等の腐食性物質等が存在する過酷な環境下で使用される場合が多々あり、これらセンサー部品、スイッチ部品、コンデンサー部品等については、このような過酷な環境下での耐食性及び耐候性の向上、耐久性及び耐熱性の向上、気密性の向上等が重要な課題となっている。
【０００３】
従来から、金属と樹脂との接合技術としては、接着剤を使用する方法が一般的な技術として知られているが、作業効率、部品点数の削減、製品形状の簡素化、耐久性等の観点から工業的により好適な接合方法として、金属部品を射出成形用金型にセットし、この金型内に溶融樹脂を射出して充填し、樹脂を金属部品に固着させるインサート成形の方法等が挙げられる。そして、これら金属部品と樹脂との間の接合をより安価に行い、接着力をより向上させるために、樹脂と接合する金属部品の表面に所定の表面処理を行う方法も知られている。
【０００４】
例えば、特許文献１においては、表面粗さが５μmないし５０μmであり、かつこの表面に１μm以下の微細な凹部又は凸部を有するアルミニウム合金形状物と、このアルミニウム合金形状物の凹部又は凸部に侵入して固着された所定の熱可塑性樹脂組成物とからなる複合体が提案されている。
【０００５】
また、特許文献２においては、アンモニア、ヒドラジン、及び水溶性アミン化合物から選択される１種以上の水溶液に浸漬して得られ、表面に数平均内径１０〜８０nmの極微細凹部が形成されたアルミニウム合金部品と、その表面に射出成形で固着された熱可塑性合成樹脂組成物部品とからなる金属樹脂複合体が提案されている。
【０００６】
更に、特許文献３においては、アルマイト処理、未封孔アルマイト処理、酸エッチング処理、亜鉛メッキクロメート処理、及びサンドブラスト処理から選ばれた何れかの下地処理が施された金属板と、インサート射出成形法により接着剤無しで一体化された熱可塑性材料とからなる成型体が提案されている。
【０００７】
また、特許文献４においては、アルミニウム薄板に化学的エッチング法又は電解エッチング法により微細な粗面層を設け、次いでシリコーン樹脂を射出してシリコーン樹脂−金属複合体の製造する方法が提案されている。
【０００８】
更にまた、特許文献５においては、金属部品表面をケミカルエッチングし、次いで熱可塑性樹脂材料を用いて射出成形することにより金属インサート樹脂複合成形品を製造する方法が提案されている。
【０００９】
また、特許文献６においては、アルミニウムやアルミニウム合金等の金属部品表面を温水処理してその表面に水酸基含有皮膜を形成し、次いで熱可塑性樹脂材料を用いて射出成形することにより、金属材と熱可塑性樹脂との間の十分な接合強度を達成できるとする金属インサート樹脂複合成形品の製造方法が提案されている。
【００１０】
更に、特許文献７においては、表面粗さ（Rmax）が約８〜１８μmのアルミニウム又はアルミニウム合金に、有機樹脂又は有機−無機複合樹脂を介して金属箔を接着することにより、絶縁性樹脂とアルミ板との間の良好な密着性を達成できるとするアルミニウム芯金属箔張積層板が提案されている。
【００１１】
しかしながら、これらいずれの場合においても、過酷な環境下に曝された際における金属−樹脂の界面での密着強度及び気密性が必ずしも充分ではなく、また、特許文献１、２、４、５においてはエッチング後の表面は基本的にAl素地そのものであるために耐食性についても充分ではなく、金属・樹脂接合面の密着強度及び気密性においてより優れているだけでなく、耐食性や耐候性、更には金属・樹脂接合面の引張強度においても優れている金属−樹脂複合体の開発が要請されていた。
【００１２】
そこで、本発明者らは、先に、金属材料としてアルミニウム合金に着目し、このアルミニウム合金製のアルミ形状体とその表面に一体的に設けられた樹脂成形体との間の界面における密着強度及び気密性が極めて高く、過酷な環境下でも優れた密着強度及び気密性、更には優れた耐久性や耐熱性を発揮し得るアルミ・樹脂複合品について検討し、その結果として、アルミ形状体の表面にある特定の表面形状を備えた凹状部を有する凹凸部を形成することにより、アルミ形状体と樹脂成形体との間の密着性や気密性が顕著に向上することを見出し、得られた成果について特願2008-153,805号及び特願2008-153,806号として出願した。
【先行技術文献】
【特許文献】
【００１３】
【特許文献１】WO2004／041,533号公報
【特許文献２】特開2007-182,071号公報
【特許文献３】特開2000-127,199号公報
【特許文献４】特開2000-176,962号公報
【特許文献５】特許第3,467,471号公報
【特許文献６】特開2008-162,115号公報
【特許文献７】特開平１-275,036号公報
【発明の概要】
【発明が解決しようとする課題】
【００１４】
本発明者らは、上述の成果に加えて更に、温度や湿度、粉塵、腐食性物質等において過酷な環境下でも優れたアルミ・樹脂接合面の密着強度及び気密性を保持し、また、優れた耐食性を保持するだけでなく、耐候性やアルミ・樹脂接合面の引張強度においても優れた性能を発揮し得るアルミ・樹脂複合品を製造し提供することについて鋭意検討を進めた結果、エッチング処理によってアルミ形状体の表面にある特定の表面形状を備えた凹状部を有する凹凸部を形成すると共に、この凹凸部の最表面に、更にアルミニウム皮膜形成処理由来のAl(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜を形成することにより、アルミ形状体と樹脂成形体との間の密着性、気密性及び耐食性が向上するだけでなく、耐候性やアルミ・樹脂接合面の引張強度も顕著に向上することを見出し、本発明を完成した。
【００１５】
従って、本発明の目的は、一体的に接合されたアルミニウム合金製のアルミ形状体と樹脂成形体との間の界面の密着強度及び気密性が極めて高く、温度や湿度、粉塵、腐食性物質等において過酷な環境下で優れたアルミ・樹脂接合面の密着強度及び気密性を保持し、また、耐食性、耐久性、耐熱性に優れているだけでなく、耐候性やアルミ・樹脂接合面の引張強度においても優れた性能を発揮し得るアルミ・樹脂複合品を提供することにある。
【００１６】
また、本発明の他の目的は、このようにアルミ形状体と樹脂成形体との間の界面の密着強度及び気密性が極めて高く、過酷な環境下でも優れたアルミ・樹脂接合面の密着強度及び気密性を保持し、また、耐食性、耐久性、耐熱性に優れているだけでなく、耐候性やアルミ・樹脂接合面の引張強度においても優れた性能を発揮し得るアルミ・樹脂複合品を製造することができるアルミ・樹脂複合品の製造方法を提供することにある。
【課題を解決するための手段】
【００１７】
すなわち、本発明は、表面の一部又は全面に凹凸部を有するアルミニウム合金製のアルミ形状体と、このアルミ形状体の一表面に樹脂が突合せ状態に結合された樹脂成形体とを含むアルミ・樹脂複合品であり、前記アルミ形状体の凹凸部が、酸水溶液及び／又はアルカリ水溶液を用いた前処理後に行う酸濃度０．５重量%以上５０重量%以下及びハロゲンイオン濃度１g/L以上２００g/L以下のエッチング液を用いた浴温２０〜８０℃及び浸漬時間１〜３０分の処理条件下でのエッチング処理により形成されたていると共に、前記凹凸部の最表面には、イオン交換水、蒸留水、シランカップリング剤、リン酸一水素アンモニウム溶液、リン酸二水素アンモニウム溶液、及びリン酸溶液から選ばれた処理溶液を用いたアルミニウム皮膜形成処理由来のAl(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜が形成されていると共にこの凹凸部に起因した複数の凹状部が形成されており、また、前記樹脂成形体には前記複数の凹状部内に前記樹脂が進入して固化した複数の嵌入部が形成されており、前記凹状部と前記嵌入部とによりアルミ形状体と樹脂成形体とが互いに係止されていることを特徴とする耐候性に優れたアルミ・樹脂複合品である。
【００１８】
また、本発明は、表面の一部又は全面に凹凸部を有するアルミニウム合金製のアルミ形状体と、このアルミ形状体の表面に設けられた樹脂成形体とを含むアルミ・樹脂複合品であり、前記アルミ形状体の凹凸部が、酸水溶液及び／又はアルカリ水溶液を用いた前処理後に行う酸濃度０．５重量%以上５０重量%以下及びハロゲンイオン濃度１g/L以上２００g/L以下のエッチング液を用いた浴温２０〜８０℃及び浸漬時間１〜３０分の処理条件下でのエッチング処理により形成されたていると共に、前記凹凸部の最表面には、イオン交換水、蒸留水、シランカップリング剤、リン酸一水素アンモニウム溶液、リン酸二水素アンモニウム溶液、及びリン酸溶液から選ばれた処理溶液を用いたアルミニウム皮膜形成処理由来のAl(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜が形成されており、また、前記凹凸部に起因して形成され、アルミ形状体の厚さ方向断面においてこの厚さ方向に直交し、かつ、凹凸部の最高部を通過するトップラインと最深部を通過するボトムラインとの間のハーフラインにおいて、走査型電子顕微鏡観察により測定される開口幅が０．１μm以上３０μm以下の大きさであって、深さが０．１μm以上３０μm以下の大きさである複数の凹状部が形成されており、また、前記樹脂成形体には前記複数の凹状部内に前記樹脂が進入して固化した複数の嵌入部が形成されており、前記凹状部と前記嵌入部とによりアルミ形状体と樹脂成形体とが互いに係止されていることを特徴とする耐候性に優れたアルミ・樹脂複合品である。
【００１９】
そして、本発明は、アルミニウム合金製のアルミ形状体と、このアルミ形状体の表面に樹脂成形体を含むアルミ・樹脂複合品の製造方法であって、アルミニウム合金材には、酸水溶液及び／又はアルカリ水溶液を用いた前処理をした後に、酸濃度０．５重量%以上５０重量%以下及びハロゲンイオン濃度１g/L以上２００g/L以下のエッチング液を用いた浴温２０〜８０℃及び浸漬時間１〜３０分の処理条件下でのエッチング処理を行うことにより、表面の一部又は全面に凹凸部に起因する複数の凹状部を有するアルミニウム合金材を形成し、次いで得られたエッチング処理後のアルミニウム合金材の少なくとも凹凸部表面に、イオン交換水、蒸留水、シランカップリング剤、リン酸一水素アンモニウム溶液、リン酸二水素アンモニウム溶液、及びリン酸溶液から選ばれた処理溶液を用いたアルミニウム皮膜形成処理を施して前記凹凸部の最表面にAl(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜が形成されたアルミ形状体を形成し、また、樹脂成形体の成形時にはアルミ形状体の各凹状部内に樹脂が進入して固化した樹脂成形体の嵌入部を成形し、アルミ形状体の凹状部と樹脂成形体の嵌入部とが互いに係止してアルミ形状体と樹脂成形体とが一体的に結合したアルミ・樹脂複合品を製造することを特徴とする耐候性に優れたアルミ・樹脂複合品の製造方法である。
【００２０】
〔アルミ・樹脂複合品について〕
本発明において、アルミ形状体を形成するためのアルミニウム合金材としては、具体的には、純Al系の１０００系、Al-Cu系の２０００系、Al-Mn系の３０００系、Al-Si系の４０００系、Al-Mg系の５０００系、ＡＤＣ５、及びＡＤＣ６、Al-Mg-Si系の６０００系、Al-Zn-Mg系の７０００系、Al-Fe系の８０００系、Al-Si-Mg系のＡＤＣ３、Al-Si-Cu系のＡＤＣ１０、ＡＤＣ１０Ｚ、ＡＤＣ１２、及びＡＤＣ１２Ｚ、Al-Si-Cu-Mg系のＡＤＣ１４等の材質からなる材料を所望の形状に適宜加工して得られる加工材、更にはこれらの加工材を適宜組み合わせて得られる組合せ材等が挙げられる。
【００２１】
また、本発明において、アルミ形状体の表面の凹凸部に起因してこのアルミ形状体の表面に形成される複数の凹状部は、その開口縁部が無端の周縁部であるような穴状又は孔状のもの（無端開口縁部を有する凹状部）であってもよく、また、開口縁部が両端部を有するようなスリット状又は溝状のもの（有端開口縁部を有する凹状部）であってもよく、更には、これら無端開口縁部を有する穴状又は孔状のものと有端開口縁部を有するスリット状又は溝状のものとが混在していてもよい。
【００２２】
そして、アルミ形状体の複数の凹状部については、好ましくはその一部又は全部において、凹状部の開口縁部の一部分又は全体から開口幅方向中心に向けて雪庇状に突き出した突出部が形成されているのがよく、これによって、凹状部はその開口幅がその内部の幅寸法より狭くなり、このような凹状部内に進入して固化した樹脂成形体の嵌入部は凹状部との間で互いに脱離不能な係止構造を形成し、アルミ成形体の凹状部か樹脂成形体の嵌入部のいずれか一方又は双方が破壊されない限り脱離することがなく、アルミ成形体と樹脂成形体との間の密着強度や気密性がより向上する。
【００２３】
更に、このようにアルミ形状体の複数の凹状部においてその一部又は全部の開口縁部に上記の如き雪庇状の突出部が形成されていると、これらの凹状部内には樹脂成形体の嵌入部が必ずしも密着状態で嵌合している必要はなく、例えばアルミ形状体と樹脂成形体との間の線膨張係数の差と環境温度に基づいて、これらアルミ形状体と樹脂成形体との間に不可避的な極微小な隙間が発生したとしても、これらアルミ形状体と樹脂成形体との間には優れた密着強度や気密性が維持される。
【００２４】
更に、本発明においては、上記アルミ形状体の凹凸部の最表面には、アルミニウム皮膜形成処理由来のAl(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜が形成され、このアルミニウム皮膜によって、凹凸部に起因して形成される複数の凹状部の最表面において樹脂との化学的な結合力を有する官能基、あるいは微細な凹凸形状を有するベーマイト皮膜が形成されるため、このような特定の表面形状を有する凹状部内に進入して固化した樹脂成形体の嵌入部は、凹状部との間で、強固な物理的な係止構造を形成するだけでなく、互いに脱離不能な化学的結合をも形成し、アルミ成形体の凹状部か樹脂成形体の嵌入部のいずれか一方又は双方が破壊されない限り脱離することがなく、アルミ成形体と樹脂成形体との間の密着強度や気密性がより向上する。
【００２５】
更に、上記特定の表面形状を有すると共に凹凸部（特に、その凹状部）の最表面にアルミニウム皮膜を有するアルミ形状体は、エッチング処理による特定の表面形状を有するだけの場合と比較し、耐食性が著しく向上するほか、耐候性やアルミ・樹脂接合面の引張強度が顕著に向上しているため、このようなアルミ形状体を非常に過酷な環境下に放置し、その後、凹状部内に樹脂を進入させ、固化した場合においても、アルミ形状体と樹脂成形体との間には優れた密着強度や気密性が維持される。
【００２６】
更にまた、上記表面性状を有するアルミ形状体と樹脂成形体とが一体的に結合したアルミ・樹脂複合品についても、エッチング処理のみのアルミ形状体と樹脂成型体とが一体的に結合したアルミ・樹脂複合品と比較し、密着強度、気密性が向上するだけでなく、著しい耐食性を発揮し得るアルミ・樹脂複合品を製造することができる。
【００２７】
本発明において、アルミ形状体の表面の凹凸部に起因して形成される複数の凹状部は、このアルミ形状体の断面を模式的に示す図１を参照して説明すると、アルミ形状体１の厚さ方向断面においてこの厚さ方向に直交し、かつ、凹凸部の最高部を通過するトップライン(TL)と最深部を通過するボトムライン(BL)との間のハーフライン(HL)において、走査型電子顕微鏡観察により測定される開口幅(d)が０．１μm以上３０μm以下、好ましくは０．５μm以上２０μm以下、より好ましくは１μm以上１０μm以下の大きさであって、深さが０．１μm以上３０μm以下、好ましくは０．５μm以上２０μm以下の大きさであるのがよい。この凹状部の開口幅(d)が０．１μmより狭いと、射出成形時に溶融樹脂が進入し難くなってアルミ形状体１と樹脂成形体２との界面に微小な空隙が発生して優れた密着強度や気密性が得られ難くなり、反対に、３０μmより広くしようとすると、アルミ成形体１の表面処理（エッチング処理）時に溶解反応が過剰に進行し、材料表面の欠落あるいは材料の板厚減少量の増大という問題が生じ、材料強度不足の製品が発生して生産性低下の原因になる。また、深さについても、０．１μmより浅いと、十分な樹脂成形体２の嵌入部が得られ難くなり、反対に、３０μmより深くしようとすると、アルミ成形体１の表面処理（エッチング処理）時に溶解反応が過剰に進行し、材料表面の欠落あるいは材料の板厚減少量の増大という問題が生じる。
【００２８】
本発明において、アルミ形状体の表面の凹凸部に起因して形成される複数の凹状部の密度については、０．１mm四方当り開口幅０．５μm〜２０μm及び深さ０．５μm〜２０μmの範囲内の１種又は２種以上の大きさのものが５〜２００個程度の範囲で存在するのがよい。
【００２９】
また、本発明のアルミ形状体において、その凹状部に形成される雪庇状の突出部は、好ましくは、アルミ・樹脂一体成形品の厚さ方向断面において、その樹脂成形体側からアルミ形状体側に向けて厚さ方向に延びる多数の観察ラインを互いに０．１μmの間隔で引いた際に、１観察ライン上に樹脂−アルミ−樹脂からなる少なくとも１つ以上の積層部を形成し、かつ、この積層部のアルミ形状体部分の厚さが０．１μm以上３０μm以下の範囲であるのがよく、アルミ・樹脂一体成形品にはこのような雪庇状の突出部が１０００本の観察ラインの範囲内に１つ以上存在するのがよい。
【００３０】
更にまた、アルミ形状体の複数の凹状部は、その一部又は全部において、内部の壁面に少なくとも1つ以上の内部凹状部が形成された二重凹状部構造を有していてもよく、また、内部の壁面に少なくとも1つ以上の内部突起部が形成された内部凹凸構造を有していてもよく、更に、これら二重凹状部構造や内部凹凸構造が並存していてもよい。アルミ形状体の複数の凹状部の一部又は全部において、このような二重凹状部構造や内部凹凸構造が存在することにより、アルミ形状体の凹状部と樹脂成形体の嵌入部とは互いにより強固に結合し、アルミ形状体と樹脂成形体との間のより優れた密着強度や気密性が発揮される。
【００３１】
本発明において、アルミ形状体の表面の凹凸部の最表面に形成されるアルミニウム皮膜の厚さは、耐候性やアルミ・樹脂接合面の引張強度において優れた性能を発揮するために、０．００１μm以上３０μm以下の範囲であるのがよく、好ましくは０．００３μm以上８μm以下、より好ましくは０．００６μm以上５μm以下であるのがよい。アルミニウム皮膜の厚さが０．０１μm未満であると耐候性の効果を十分に発揮できなくなり、３０μmより厚いとアルミ形状体の表面の凹凸部が皮膜で埋没するという問題が生じ、接合面の引張強度や気密性が低下する。
【００３２】
〔アルミ・樹脂複合品の製造方法について〕
本発明において、このようなアルミ・樹脂複合品を製造する際には、先ず、表面に上述した複数の所望の凹状部を有するアルミ形状体を形成するが、その方法としては、例えば、アルミニウム合金材にエッチング処理を施して表面の一部又は全面に凹凸部を形成し、この凹凸部に起因して複数の凹状部を有するアルミ形状体を形成する方法が挙げられる。
【００３３】
そして、このアルミニウム合金材のエッチング処理に用いるエッチング液としては、例えば、塩酸、リン酸、硫酸、酢酸、シュウ酸、アスコルビン酸、安息香酸、酪酸、クエン酸、ぎ酸、乳酸、イソブチル酸、リンゴ酸、プロビオン酸、酒石酸等の酸水溶液からなるエッチング液を挙げることができるが、開口幅及び深さが所望の大きさを有する複数の凹状部を形成し、あるいは、凹状部の一部又は全部の開口縁部に開口幅方向中心に向けて突出する雪庇状の突出部を形成する等、表面に形成される凹状部を所望の形状及び大きさに制御するためには、酸水溶液として比較的酸化力の弱い酸水溶液を用い、また、このような比較的酸化力の弱い酸水溶液中に、アルミニウム合金材の表面に形成されている酸化皮膜を溶解するために、ハロゲンイオンを所定の濃度で含むエッチング液を用いることが必要である。
【００３４】
すなわち、エッチング液としては、比較的酸化力の弱い酸水溶液中に、塩素イオン(Cl-)、フッ素イオン(F-)、及びヨウ素イオン(I-)から選ばれたいずれか１種又は２種以上のハロゲンイオンを所定の濃度範囲で含むエッチング液を用いるのがよい。そして、このようなハロゲンイオン含む比較的酸化力の弱い酸水溶液を用い、このエッチング液中にアルミニウム合金材を浸漬すると、先ずエッチング液中のハロゲンイオンがアルミニウム合金材の表面の酸化皮膜を溶解し、その後に内部のアルミニウム合金を溶解して更にアルミニウム合金材内部に浸食していくが、その際に、表面の酸化皮膜よりも内部のアルミニウム合金の方がより浸食され易い（溶解し易い）ので、エッチング液の組成やエッチング処理の条件等を設定することにより、表面に形成される凹凸部に起因する凹状部について、その開口幅や深さ等を所望の大きさに制御したり、あるいは、その一部又は全部の開口縁部に開口幅方向中心に向けて突出する雪庇状の突出部を形成することができる。
【００３５】
この目的で用いられるエッチング液としては、具体的には、酸水溶液として、酸濃度０．１重量%以上８０重量%以下、好ましくは０．５重量%以上５０重量%以下の塩酸水溶液、リン酸水溶液、希硫酸水溶液、酢酸水溶液等や、酸濃度５重量%以上３０重量%以下、好ましくは１０重量%以上２０重量%以下のシュウ酸水溶液等を挙げることができ、また、これらの酸水溶液中にハロゲンイオン導入のために添加されるハロゲン化物としては、例えば塩化ナトリウム、塩化カリウム、塩化マグネシウム、塩化アルミニウム等の塩化物や、フッ化カルシウム等のフッ化物や、臭化カリウム等の臭化物等を挙げることができ、好ましくは安全性等を考慮して塩化物である。そして、このエッチング液中におけるハロゲンイオン濃度については、通常０．５グラム／リットル（g/L）以上３００g/L以下、好ましくは１g/L以上１００g/L以下であるのがよく、０．５g/L未満だとハロゲンイオンの効果が小さいため、開口縁部に雪庇状の突出部を有する凹状部が形成されないという問題が生じ、また、３００g/Lを超えるような場合はアルミ成形体の表面処理（エッチング処理）時に溶解反応が急激に進行するため，凹状部の制御が困難になるという問題が生じる。
【００３６】
なお、本発明において、アルミ形状体の表面に所望の凹状部を形成するためのエッチング液としては、硝酸や８０重量%を超える濃度の濃硫酸等の比較的酸化力の強い酸の水溶液や水酸化ナトリウムや水酸化カリウム等のアルカリの水溶液は適当でない。比較的酸化力の強い酸水溶液は、アルミニウム合金に対して皮膜生成能力を有し、かえってアルミ形状体の表面に強固な酸化皮膜を形成し、ハロゲンイオンによる酸化皮膜の溶解が困難になる。また、水酸化ナトリウムや水酸化カリウム等のアルカリ水溶液のアルミニウム合金に対する溶解機構は、全面溶解型であって、ハロゲンイオンを添加した場合においてもその傾向は変わらず、所望の形状や大きさを有する凹状部を形成することが困難になる。
【００３７】
本発明において、上記のエッチング液を用いてアルミニウム合金材の表面をエッチング処理する際の処理条件については、使用するエッチング液の種類、酸濃度、ハロゲンイオン濃度等や、アルミ形状体に要求される複数の凹状部の数や大きさ等によっても異なるが、通常、塩酸水溶液の場合には浴温２０〜８０℃で浸漬時間１〜３０分間、リン酸水溶液の場合は浴温３０〜８０℃で浸漬時間１〜５分間、硫酸水溶液の場合には浴温４０〜８０℃で浸漬時間２〜８分間、シュウ酸水溶液の場合には浴温５０〜８０℃で浸漬時間１〜３分間、酢酸水溶液の場合には浴温５０〜８０℃で浸漬時間１〜３分間の範囲であるのがよい。使用するエッチング液の酸濃度や浴温が高いほどエッチング処理の効果が顕著になり、短時間処理が可能になるが、浴温については、２０℃未満では溶解速度が遅くて十分な大きさ（開口幅及び深さ）を有する凹状部の生成に長時間を要し、また、８０℃を超える浴温では溶解反応が急激に進行して凹状部の開口幅及び深さの制御が困難になり、浸漬時間については、１分未満では凹状部の開口幅及び深さの制御が難しく、逆に３０分を超える浸漬時間では生産性低下の原因となる。
【００３８】
また、本発明において、上記の如くアルミニウム合金材にエッチング処理を施して凹状部を有するアルミ形状体を形成する際に、先ず、このエッチング処理前のアルミニウム合金材の表面に、脱脂や表面調整、表面付着物・汚染物等の除去を目的として、酸水溶液による酸処理、及び／又は、アルカリ溶液によるアルカリ処理からなる前処理を施す。
【００３９】
ここで、この前処理に用いる酸水溶液としては、例えば、市販の酸性脱脂剤で調製したもの、硫酸、硝酸、フッ酸、リン酸等の鉱酸や酢酸、クエン酸等の有機酸や、これらの酸を混合して得られた混合酸等の酸試薬を用いて調製したもの等を用いることができ、また、アルカリ水溶液としては、例えば、市販のアルカリ性脱脂剤により調製したもの、苛性ソーダ等のアルカリ試薬により調製したもの、又はこれらのものを混合して調製したもの等を用いることができる。
【００４０】
上記の酸水溶液及び／又はアルカリ水溶液を用いて行なう前処理の操作方法及び処理条件については、従来、この種の酸水溶液又はアルカリ水溶液を用いて行なわれている前処理の操作方法及び処理条件と同様でよく、例えば、浸漬法、スプレー法等の方法により行うことができる。
【００４１】
このようにしてエッチング処理の終了後、本発明においては、エッチング処理により形成された凹凸部の最表面に、Al(OH)3、AlO(OH)、Al(PO4)、Al2(HPO4)3、Al(H2PO4)3、及びAlOSiO2から選ばれたいずれか一種以上のアルミニウム化合物を含むアルミニウム皮膜を形成するためのアルミニウム皮膜形成処理を施す。このアルミニウム皮膜形成処理に用いる処理溶液としては、このようなアルミニウム化合物を含むアルミニウム皮膜を形成することができればよく、特に制限されるものではないが、例えば、イオン交換水、蒸留水、シランカップリング剤、リン酸一水素アンモニウム溶液、リン酸二水素アンモニウム溶液、リン酸溶液などを挙げることができる。
【００４２】
そして、上記のアルミニウム皮膜形成処理を施した後は必要により水洗処理をしてもよく、この水洗処理には工業用水、地下水、水道水、イオン交換水等を用いることができ、製造されるアルミ形状体に応じて適宜選択される。更に、アルミニウム皮膜形成処理が施されたアルミニウム合金材については、必要により、乾燥処理が行われるが、この乾燥処理についても、室温で放置する自然乾燥でよいほか、エアーブロー、ドライヤー、オーブン等を用いて行う強制乾燥でもよい。
【００４３】
このアルミニウム皮膜形成処理の処理条件については、使用する処理溶液によって異なるものであり、具体的には、処理溶液がイオン交換水や蒸留水の場合には５０℃以上の温水に６０秒以上の浸漬処理をするか、あるいは０．１MPa以上の加圧下で１分間以上の水蒸気処理をするのがよく、処理溶液がリン酸イオン、リン酸一水素イオン、リン酸二水素イオンのいずれか一種以上のリン酸イオン種を０．１〜１００g/Lの割合で含有するリン酸水溶液系の場合には処理溶液中に３０秒〜３０分間浸漬後、８０〜４００℃の熱風で３０秒〜３０分間乾燥させるのがよく、また、処理溶液がシランカップリング剤を０．１〜１００g/Lの割合で含有する溶液の場合には処理溶液中に３０秒〜３０分間浸漬後、８０℃〜４００℃の熱風で３０秒〜３０分間乾燥させるのがよい。
【００４４】
上記のエッチング処理及びアルミニウム皮膜形成処理により、又は前処理、エッチング処理、及びアルミニウム皮膜形成処理により得られたアルミ形状体の表面には、エッチング処理により凹凸部が形成され、その表面の６０度表面光沢度（スガ試験機社製ハンディ光沢計での測定）は好ましくは６０以下である。この表面光沢度が６０を超えている場合は、熱可塑性樹脂の射出成形の際に溶融した樹脂がアルミ形状体の凹状部内に十分に入り込まず、アルミ形状体と樹脂成形体との間の十分な接合強度が得られない。
【００４５】
また、上記のエッチング処理及びアルミニウム皮膜形成処理により、又は前処理、エッチング処理、及びアルミニウム皮膜形成処理により得られたアルミ形状体の表面をＳＥＭあるいは光学顕微鏡により倍率１０００倍で断面観察を行い、得られた断面観察写真について、好ましくはアルミ形状体の表面積が、エッチング処理により凹凸部を形成する前のアルミニウム合金材の表面積の１.２倍以上１０倍以下であるのがよい。この表面積増加率が１．２倍未満、又は１０倍を超えている場合は、樹脂がアルミ形状体の凹状部内に十分に入り込まず、アルミ形状体と樹脂成形体との間の十分な接合強度が得られない。
【００４６】
次に、本発明のアルミ・樹脂複合品を得るには、以上のようにして得られたアルミ形状体の表面に接着剤を塗布後、金属あるいは樹脂を接合させる、あるいは得られたアルミ形状体と金属の間に樹脂を介在させ、これらをホットプレス機により熱と圧力を加えることで接合させる、あるいは得られたアルミ形状体を射出成形用金型内にセットし、この金型内に溶融した所定の熱可塑性樹脂を射出して固化させる、いわゆるアルミ形状体を用いた樹脂の複合化により、目的のアルミ形状体と樹脂との複合品を製造する。
【００４７】
ここで、本発明のアルミ・樹脂複合品を製造するための樹脂については、各種の熱可塑性樹脂を単独で用いることができるが、本発明のアルミ・樹脂複合品に求められる物性、用途、使用環境等を考慮すると、熱可塑性樹脂としては、好ましくは、例えばポリプロピレン樹脂、ポリエチレン樹脂、アクリロニトリル・ブタジエン・スチレン共重合体（ABS）、ポリカーボネート樹脂、ポリアミド樹脂、ポリフェニレンスルフィド（PPS）等のポリアリーレンサルファイド樹脂、ポリアセタール樹脂、液晶性樹脂、ポリエチレンテレフタレート（PET）やポリブチレンテレフタレート（PBT）等のポリエステル系樹脂、ポリオキシメチレン樹脂、ポリイミド樹脂、シンジオタクティックポリスチレン樹脂等やこれらの熱可塑性樹脂の２種以上の混合物が挙げられ、また、アルミ形状体と樹脂成形体との間の密着性、機械的強度、耐熱性、寸法安定性（耐変形、反り等）、電気的性質等の性能をより改善するために、より好ましくは、これらの熱可塑性樹脂に繊維状、粉粒状、板状等の充填剤や、各種のエラストマー成分を添加するのがよい。
【００４８】
また、熱可塑性樹脂に添加される充填剤としては、ガラス繊維、カーボン繊維、金属繊維、アスベスト繊維、硼素繊維等の無機質繊維充填剤や、ポリアミド、フッ素樹脂、アクリル樹脂等の高融点有機質繊維充填剤や、石英粉末、ガラスビーズ、ガラス粉、炭酸カルシウムを始めとする無機粉体類等の粉状充填剤や、ガラスフレーク、タルクやマイカ等の珪酸塩類等の板状充填剤等が例示され、熱可塑性樹脂１００重量部に対して２５０重量部以下、好ましくは２０重量部以上２２０重量部以下、より好ましくは３０重量部以上１００重量部以下の範囲で添加される。この充填剤の添加量が２５０重量部を超えると、流動性が低下しアルミ形状体の凹部へ進入し難くなり良好な密着強度を得られず、機械的特性の低下を招くという問題が生じる。
【００４９】
また、熱可塑性樹脂に添加されるエラストマー成分としては、ウレタン系、コアシェル型、オレフィン系、ポリエステル系、アミド系、スチレン系等のエラストマーが例示され、射出成形時の熱可塑性樹脂の溶融温度等を考慮して選択され、また、熱可塑性樹脂１００重量部に対して３０重量部以下、好ましくは３〜２５重量部の範囲で使用される。このエラストマー成分の添加量が３０重量部を超えると、更なる密着強度向上効果が見られず機械的特性の低下等の問題が生じる。このエラストマー成分の配合効果は、熱可塑性樹脂としてポリエステル系樹脂を用いた場合に特に顕著に現れる。
【００５０】
更に、本発明のアルミ・樹脂複合品を製造するための熱可塑性樹脂には、一般に熱可塑性樹脂に添加される公知の添加剤、すなわち難燃剤、染料や顔料等の着色剤、酸化防止剤や紫外線吸収剤等の安定剤、可塑剤、潤滑剤、滑剤、離型剤、結晶化促進剤、結晶核剤等を、要求される性能に応じて適宜添加することができる。
【００５１】
本発明において、アルミ形状体を射出成形用金型内にセットして行う熱可塑性樹脂の射出成形については、用いられる熱可塑性樹脂に求められる通常の成形条件を採用し得るものであるが、射出成形時に溶融した熱可塑性樹脂がアルミ形状体の凹状部内に確実に進入して固化することが重要であり、金型温度やシリンダー温度を熱可塑性樹脂の種類や物性、更には成形サイクルの許す範囲で比較的高めに設定するのが好ましく、特に金型温度については、下限温度を９０℃以上、好ましくは１３０℃以上にする必要があるが、上限は、使用する熱可塑性樹脂の種類に応じて、１００℃から当該熱可塑性樹脂の融点又は軟化点（エラストマー成分が添加される場合にはどちらか高い方の融点又は軟化点）より２０℃程度低い温度までの範囲であるのがよい。また、下限金型温度は、熱可塑性樹脂の融点から１４０℃以上低くならないように設定するのが好ましい。
【００５２】
更に、本発明のアルミ・樹脂複合品を製造するための樹脂については、上記の熱可塑性樹脂以外に、熱硬化性樹脂、常温硬化性樹脂、各種接着剤等を用いてもよい。熱硬化性樹脂としてはエポキシ系樹脂等が挙げられ、また、常温硬化性樹脂としてはポリエステル系樹脂等が挙げられる。さらに、接着剤としてはニトリルゴム系、合成ゴム系、エポキシ系、シアノアクリル系、塩化ビニール系、プラスチック系、ホットメルト系などが挙げられる。
【発明の効果】
【００５３】
本発明のアルミ・樹脂複合品は、アルミ形状体と樹脂成形体との間の界面(アルミ／樹脂界面）の密着強度や気密性がエッチング処理のみ場合と比較してより高く、かつ過酷な腐食環境に曝されてもその優れた密着強度、気密性及び耐食性を保持することができ、かつ、アルミの腐食による外観の変化も長期間保持することが可能であり、長期に亘って高い信頼性を維持し得るものである。従って、本発明のアルミ・樹脂複合品は、例えば、自動車用の各種センサー部品、家電機器用各種スイッチ部品、各種産業機器用コンデンサー部品等を始めとして、幅広い分野における金属−樹脂一体成形部品に好適に使用することができ、特にアルミ形状体の一部の表面から樹脂成形体が突合せ状態に突出して高い結合強度が要求される金属−樹脂一体成形部品に好適に使用される。
【００５４】
また、本発明のアルミ・樹脂複合品の製造方法によれば、製造時にアルミ成形体の表面光沢度あるいは表面粗さを測定することにより、得られた製品の密着強度を予想することができ、その製造時の品質管理が容易になるほか、製品毎に密着強度のバラツキがほとんどない信頼性の高い製品を製造することが可能になる。
【図面の簡単な説明】
【００５５】
【図１】図１は、実施例１に係るアルミ形状体の厚さ方向断面を模写し、凹状部を説明するための断面模写図である。
【００５６】
【図２】図２は、図１から観念される凹状部の形状の典型例を示す断面説明図である。
【００５７】
【図３】図３は、アルミ試験片（アルミ形状体）を用いてposiTEST試験用に調製したアルミ・接着剤・アルミ試験片（評価用試験体）正面図及び側面図である。
【００５８】
【図４】図４は、アルミ試験片（アルミ形状体）を用いてposiTEST試験用に調製したアルミ・樹脂・アルミ試験片（評価用試験体）正面図及び側面図である。
【００５９】
【図５】図５は、アルミ試験片（アルミ形状体）を用いてposiTEST試験用に調製したアルミ・樹脂試験片（評価用試験体）正面図及び側面図である。
【００６０】
【図６】図６は、posiTEST試験の際に評価用試験体をposiTEST試験装置のアクチュエーター部にセットした状態を示す断面説明図である。
【００６１】
【図７】図７は、評価用試験体における樹脂・アルミ・樹脂の積層部の観察評価の方法を説明するための断面説明図である。
【発明を実施するための形態】
【００６２】
以下、実施例及び比較例に基づいて、本発明の好適な実施の形態を具体的に説明する。尚、本発明は以下に記載の例に限定されるものではない。
【００６３】
〔実施例１〕
〔アルミ形状体の調製〕
厚さ１mmのアルミニウム合金（JISA 1050-H24）板から５０mm×５０mmの大きさを有する３個のアルミ片（アルミニウム合金材）を切り出し、これらのアルミ片について、先ず30wt%硝酸水溶液に常温で５分間浸漬した後にイオン交換水で十分に水洗し、次いで5wt%水酸化ナトリウム溶液に５０℃で１分間浸漬した後に水洗し、更に、30wt%硝酸水溶液に常温で３分間浸漬した後に水洗する前処理を施した。
【００６４】
次に、上記前処理後のアルミ片について、2.5wt%塩酸水溶液中に水溶性無機ハロゲン化合物として５４g/Lの塩化アルミニウム六水和物（AlCl3・6H2O）を添加して調製したエッチング液（塩素イオン濃度：48g/L）を用い、このエッチング液中に６６℃で４分間浸漬した後に水洗する方法でエッチング処理を施した。
【００６５】
更に引き続いて、30wt%硝酸水溶液に常温で３分間浸漬した後に水洗し、８０℃の熱水中に２０分間浸漬させる水和処理を施すことにより、上記エッチング処理により形成されたアルミ片表面の凹凸部の最表面にアルミニウム皮膜〔AlO(OH)〕を形成するアルミニウム皮膜形成処理を施し、３個のアルミ試験片（アルミ形状体）を作製した。
【００６６】
〔アルミ試験片（アルミ形状体）の表面の凹状部観察〕
得られた各アルミ試験片について、その厚さ方向断面のうちのある領域の断面を、走査型電子顕微鏡（日立製FE-SEM、S-4500形）を用いて観察し、先ず、アルミ形状体の厚さ方向断面においてこの厚さ方向に直交し、かつ、凹凸部の最高部を通過するトップライン(TL)を決め、次に上記と概ね同様に、アルミ形状体の厚さ方向に直交し、かつ、凹凸部の最深部を通過するボトムラインを決定し、更に、トップライン(TL)からボトムライン(BL)に対して垂直方向に線分を引き、この線分の中間部を通過し、かつ、トップライン(TL)〔あるいはボトムライン(BL)〕と平行に引かれたハーフライン(HL)上のアルミ形状体とアルミ形状体との間に存在する空隙間の距離を凹状部の開口幅(d)とし、アルミ試験片の表面の凹凸部に起因して形成された凹状部の形状と大きさ（開口幅及び深さ）を観察し、また、測定した。
【００６７】
観察された各アルミ試験片（アルミ形状体）のある領域の断面には、例えば図１のアルミ形状体の断面模写図に示す通りであり、また、この図１から観念される凹状部３の形状の典型例は、図２に示すように、開口縁部の一部分から開口幅方向中心に向けて雪庇状に突き出した突出部を有する凹状部（形状ａ：図２(a)参照）、開口縁部の全体から開口幅方向中心に向けて雪庇状に突き出した突出部を有する凹状部（形状ｂ：図２(b)参照）、内部に更に凹状部が形成された二重凹状部構造を有する凹状部（形状ｃ：図２(c)参照）、及び内部の壁面に内部突起部が形成された内部凹凸構造を有する凹状部（形状ｄ：図２(d)参照）であり、この実施例１においては全ての形状ａ〜ｄの凹状部が観察された。また、このような凹状部３の形状については、各アルミ試験片について同様であり、また、各アルミ試験片における観察場所を変えても同様であった。
【００６８】
ここで、観察された凹状部の形状の評価については、上記形状ａ〜ｄのいずれか１つ又は２つ以上を有する場合を良好（○）とし、また、形状ａ〜ｄのいずれも存在しない場合を不良（×）とした。なお、以下に示す実施例２〜１８及び比較例１〜３において観察された凹状部の形状についても、同様の基準で評価した。
【００６９】
また、測定された各アルミ試験片のある領域の断面において観察された凹状部の大きさ（開口幅及び深さ）並びにその割合は、０．１mm四方当たり開口幅０．１μm〜１μmの凹状部が１０個〜１００個，開口幅が１μm〜１０μmの凹状部が１〜１０個，開口幅が１１μm〜３０μmの凹状部が１〜３個であり、深さは０．１μm〜３０μmの範囲内であった。また、二重凹状部構造を形成する内部の凹状部の大きさ（開口幅及び深さ）並びにその割合についても、上記と概ね同様に、０．１mm四方当たり開口幅０．１μm〜１μmの凹状部が１０個〜５０個，開口幅が１μm〜１０μmの凹状部が１〜５０個，開口幅が１１μm〜３０μmの凹状部が１〜２個であり、深さは０．１μm〜２０μmの範囲内であった。この凹状部の大きさについても、各アルミ試験片について同様であり、また、各アルミ試験片における観察場所を変えてもほとんど変わりがなかった。
【００７０】
ここで、観察された凹状部の大きさの評価については、開口幅０．１〜３０μm及び深さ０．１〜３０μmの範囲内である場合を良好（○）とし、そうでない場合を不良（×）とした。なお、以下に示す実施例２〜１８及び比較例１〜３において観察された凹状部の大きさについても、同様の基準で評価した。
【００７１】
〔アルミ試験片（アルミ形状体）の表面光沢度の評価〕
得られた３個のアルミ試験片について、それぞれハンディ光沢計（スガ試験機社製）を用いて表面の６０度光沢度を測定し、測定された３つの値の平均値を算出してアルミ試験片の６０度光沢度とした。結果は、２６であった。
【００７２】
〔アルミ試験片（アルミ形状体）の表面積増加率による評価〕
得られた３個のアルミ試験片について、それぞれＳＥＭあるいは光学顕微鏡により倍率１０００倍で断面観察を行い、得られた断面観察写真について画像処理ソフト（ImageJ）を用いアルミ形状体の表面の表面積を測定した。未処理のアルミニウム合金材に対して得られた各アルミ試験片表面の表面積が増加した割合をそれぞれ求め、得られた３つ値の平均値を算出して表面積増加率と定義した。結果は、３．４８倍であった。
【００７３】
〔アルミ試験片（アルミ形状体）の最表面の平均皮膜厚さの測定〕
得られた３個のアルミ試験片について、それぞれＴＥＭ（FEI製 TECNAI G2 F20 S-TWIN）により倍率１０万倍〜３０万倍で断面観察を行い、得られた断面観察写真よりアルミ試験片表面に形成された皮膜の厚さを測定し、測定された３つの値の平均値を算出して平均皮膜厚さとした。結果は、０．３μmであった。
【００７４】
〔評価用試験体のposiTEST試験、耐候性試験（塩水噴霧試験）、及び樹脂・アルミ・樹脂の積層部の観察評価について〕
１．評価用試験体の調製
(1) 試験体調製用ドリーの調製
アルミニウム製のposiTEST試験用ドリー（デフェルスコ社製；サイズ：20mmφ，JISA 1100）について、上記のアルミ試験片（アルミ形状体）の場合と同様に、前処理、エッチング処理及びアルミニウム皮膜形成処理を施し、以下のposiTEST試験及び耐候性試験（塩水噴霧試験）で用いる評価用試験体を作成するための試験体調製用ドリーを作製した。
【００７５】
(2) 評価用試験体〔接着剤による樹脂（接着剤）の接合〕の調製
図３に示すように、上で得られたアルミ試験片（アルミ形状体）１と試験体調製用ドリー５とを二液混合型のエポキシ系急速硬化接着剤（ハンツマン・アドバンテスト・マテリアルズ社製商品名：アラルダイトラピッド）４を介して接合した後、ホットプレス機（アズワン製AH-2003）を用いて押し圧力０．１MPaで常温加圧し、そのまま２４時間保持して圧着させ、次いで、アルミ試験片１とドリー５との間の接合面よりはみ出した余分な接着剤４を、接着剤固化後に、カッターを用いて接合面より分離し、接合面が３．１４cm2になるように調整し、アルミ・接着剤・アルミ試験片（評価用試験体）を作製した。
【００７６】
(3) 評価用試験体（加熱圧着による樹脂の接合）の調製
図４に示すように、上で得られたアルミ試験片（アルミ形状体）１上にポリフェニレンスルファイド樹脂（東レ製）のペレット（樹脂）６を０．０４g/cm2となるように載せ、その上に試験体調製用ドリー５をセットし、ホットプレス機（アズワン製AH-2003）を用いて押し圧力０．１MPa、プレート温度３００℃で熱圧着させ、樹脂が３．１４cm2の接合面積で固着するアルミ・樹脂・アルミ試験片（評価用試験体）を作製した。
【００７７】
(4) 評価用試験体（射出成形による樹脂の接合）の調製
図５に示すように、上で得られたアルミ試験片（アルミ形状体）１を図示外の射出成形機（NISSEI社製ST10R2V）の金型内にセットし、熱可塑性樹脂としてポリフェニレンスルフィド樹脂（東レ製）を用い、射出時間５秒、射出速度８０mm/秒、保圧力１００MPa、成形温度３２０℃、及び金型温度１６０℃の成形条件で射出成形し、アルミ試験片１の上面に樹脂製ドリー７を一体成形し、アルミ試験片１の上面に対する樹脂製ドリー７の接合面積が３．１４cm2であるアルミ・樹脂試験片（評価用試験体）を作製した。
【００７８】
２．耐候性試験（塩水噴霧試験；SST 1000hr）
上で調製した３種の評価用試験体、アルミ・接着剤・アルミ試験片、アルミ・樹脂・アルミ試験片、及びアルミ・樹脂試験片について、各々の評価用試験体を塩水噴霧試験機（スガ試験機製CASSER-23L-ISO）に導入し、１０００時間経過後に試験機から評価用試験体を取り出し、外観観察を行った。この外観観察において、接合部を除く部位の試験片側の表面の白サビ発生数を評価したところ、結果は、いずれの評価用試験体においても、零（０）であった。また、表面における変色の様子を○：変化なし、△：わずかに変化あり、×：著しく変化ありの三段階で評価したところ、結果は、いずれの評価用試験体においても、外観の評価は○であった。
【００７９】
３．posiTEST試験機による接合面の引張強度評価
上記耐候性試験後の各々の評価用試験体についてposiTEST試験機（デフェルスコ社製）を用い、ASTM D4541 (ISO 4624)試験法に準拠してアルミ・樹脂接合面の引張強度（ドリーサイズ：20mmφ、分解能：±0.01MPa、精度：±1%、及び測定範囲：0〜20 MPa）を測定した。このposiTEST試験においては、図６に示すように、posiTEST試験機のアクチュエーター８に、ドリー固定用冶具９を介して、評価用試験体のドリー５（又は７）部分を連結させた後、ポンプで圧力をかけてドリー５（又は７）部分がアルミ試験片（アルミ形状体）１から引き剥れるまでの荷重（剥離荷重）を測定し、また、引き剥れ後のアルミ試験片１の接合部の剥離状態を調べた。
【００８０】
評価用試験体の剥離荷重は、アルミ・接着剤・アルミ試験片の場合に６．３MPAであり、アルミ・樹脂・アルミ試験片の場合に５．７MPAであり、また、アルミ・樹脂試験片の場合に５．５MPAであった。また、観察された剥離状態について、アルミ試験片の接合面に接着剤あるいは樹脂が全面に渡って残存する場合を良好（○）とし、また、アルミ試験片側に一部だけ残る場合を一部良好（△）、アルミ試験片側に残存しない場合（界面剥離）の場合を不良（×）として評価したところいずれも良好（○）であった。
【００８１】
４．樹脂・アルミ・樹脂の積層部の観察評価
また、図７に示すように、上で調製した３種の評価用試験体、アルミ・接着剤・アルミ試験片、アルミ・樹脂・アルミ試験片、及びアルミ・樹脂試験片について、それぞれそのアルミ試験片からその上に積層された樹脂（接着剤）に向けて厚さ方向に切断し、この厚さ方向断面をＳＥＭあるいは光学顕微鏡により倍率１０００倍で観察し、得られた断面観察写真について、樹脂成形体２側からアルミ形状体１側に向けて厚さ方向に延びる多数の観察ライン(OL)を互いに０．１μmの間隔で引いた際に、１観察ライン(OL)上に樹脂（接着剤）−アルミ−樹脂（接着剤）からなる少なくとも１つ以上の積層部が存在し、かつ、この積層部のアルミ形状体部分の厚さが０．１μm以上３０μm以下の範囲であって、１０００本の観察ライン(OL)の範囲内に１つ以上の割合で存在する場合を良好（○）とし、このような積層部が１０００本の観察ライン(OL)の範囲内に１つも存在しないものを不良（×）として評価したところ、結果はいずれの場合も良好（○）であった。なお、以下の実施例２〜１８及び比較例１〜３についても同様の基準で評価した。
【００８２】
〔実施例２〜５〕
アルミニウム皮膜形成処理として、実施例１の８０℃２０分間の熱水浸漬による水和処理に代えて、下記の表１に示す処理液を用い下記の表１に示す処理条件で、アルミ試験片（アルミ成形体）及び試験体調製用ドリーを調製した以外は、上記実施例１と同様にして評価用試験体（アルミ・接着剤・アルミ試験片、アルミ・樹脂・アルミ試験片、及びアルミ・樹脂試験片）を調製し、また、上記実施例１の場合と同様に、耐候性試験（塩水噴霧試験）、posiTEST試験、及び樹脂・アルミ・樹脂の積層部の観察評価を実施した。
結果を、実施例１の結果と共に、表２に示す。
【００８３】
【表１】
0005581680.tif 000002
【００８４】
〔実施例６〕
アルミ片を作製するアルミニウム合金板としてJIS A5052-H34を用いた以外は、上記実施例１と同様にしてアルミ試験片（アルミ形状体）を作製すると共にドリーを作製した。次いで上記実施例１と同様にして評価用試験体（アルミ・接着剤・アルミ試験片、アルミ・樹脂・アルミ試験片、及びアルミ・樹脂試験片）を作製し、また、上記実施例１の場合と同様に、耐候性試験（塩水噴霧試験）、posiTEST試験、及び樹脂・アルミ・樹脂の積層部の観察評価を実施した。
結果を、実施例１の結果と共に、表２に示す。
【００８５】
〔実施例７〕
アルミ片を作製するアルミニウム合金板としてJIS A3003-H24を用いた以外は、上記実施例１と同様にしてアルミ試験片（アルミ形状体）を作製すると共にドリーを作製した。次いで上記実施例１と同様にして評価用試験体（アルミ・接着剤・アルミ試験片、アルミ・樹脂・アルミ試験片、及びアルミ・樹脂試験片）を作製し、また、上記実施例１の場合と同様に、耐候性試験（塩水噴霧試験）、posiTEST試験、及び樹脂・アルミ・樹脂の積層部の観察評価を実施した。
結果を、実施例１の結果と共に、表２に示す。
【００８６】
〔実施例８〕
上記実施例１と同様にしてアルミ試験片を作製すると共にドリーを作製し、次いで上記実施例１と同様にして評価用試験体（アルミ・接着剤・アルミ試験片、アルミ・樹脂・アルミ試験片、及びアルミ・樹脂試験片）を作製し、耐候性試験（塩水噴霧試験）を実施することなく上記実施例１の場合と同様にしてposiTEST試験を実施し、更に、樹脂・アルミ・樹脂の積層部の観察評価を実施した。
結果を、実施例１の結果と共に、表２に示す。
上記の実施例１の試験結果とこの実施例８の試験結果とを比較して検討すると、本発明のアルミ・樹脂複合品は、耐候性試験の如き条件に晒された後であっても、かかる条件に晒される前と同様に、優れたアルミ・樹脂接合面の引張強度を維持することが判明した。
【００８７】
〔実施例９〕
上記実施例１と同様にして、アルミ試験片（アルミ形状体）を作製し、また、ドリーを作製した。次に、作製されたアルミ試験片について、耐候性試験（塩水噴霧試験）を実施し、その後、水洗した後に１００℃の熱風で５分間乾燥させ、引き続いて実施例１と同様にして評価用試験体（アルミ・接着剤・アルミ試験片、アルミ・樹脂・アルミ試験片、アルミ・樹脂試験片）を作製した。
【００８８】
このようにして作製された評価用試験体について、上記実施例１の場合と同様にposiTEST試験を実施して評価し、併せて上記耐候性試験［（塩水噴霧試験）］の結果を評価すると共に、上記実施例１と同様に、樹脂・アルミ・樹脂の積層部の観察評価を実施した。
結果を、実施例１の結果と共に、表２に示す。
この実施例９の試験結果と上記実施例１の各試験結果とを比較して検討すると、本発明においてエッチング処理後にアルミニウム皮膜処理されたアルミ形状体（アルミ試験片）は、それ自体が優れた耐候性を示し、アルミ・樹脂複合品に加工される前に長時間過酷な環境下に晒されても依然として優れたアルミ・樹脂接合面の引張強度が得られ、その取扱性に優れていることが判明した。
【００８９】
〔実施例１０〕
実施例１と同様にして前処理とエッチング処理とを行い、更に30wt%硝酸水溶液に常温で３分間浸漬した後に水洗し、次いで１００℃の熱水中に１分間浸漬させる水和処理を施すことによりアルミニウム皮膜形成処理を実施し、上記実施例１と同様にしてアルミ試験片（アルミ形状体）を作製すると共に、実施例１の場合と同様にしてドリーを作製した。
【００９０】
次いで、得られたアルミ試験片とドリーを用い、上記実施例１と同様にして評価用試験体（アルミ・接着剤・アルミ試験片、アルミ・樹脂・アルミ試験片、及びアルミ・樹脂試験片）を調製し、また、上記実施例１の場合と同様に、posiTEST試験、耐候性試験（塩水噴霧試験）、及び樹脂・アルミ・樹脂の積層部の観察評価を実施した。
結果を、表２に引き続いて表３に示す。
【００９１】
〔実施例１１〕
実施例１と同様にして前処理とエッチング処理とを行い、更に30wt%硝酸水溶液に常温で３分間浸漬した後に水洗し、次いで、０．５MPaの加圧下で２０分間の水蒸気処理（アルミニウム皮膜形成処理）をすることにより、緻密なAlO(OH)のアルミニウム皮膜を形成し、アルミ試験片（アルミ形状体）を作製すると共に、同様にしてドリーを作製した。
【００９２】
次に、得られたアルミ試験片とドリーを用い、上記実施例１と同様にして評価用試験体（アルミ・接着剤・アルミ試験片、アルミ・樹脂・アルミ試験片、及びアルミ・樹脂試験片）を調製し、また、上記実施例１の場合と同様に、posiTEST試験、耐候性試験（塩水噴霧試験）、及び樹脂・アルミ・樹脂の積層部の観察評価を実施した。
結果を、表２に引き続いて表３に示す。
【００９３】
〔実施例１２〕
熱可塑性樹脂として、ポリブチレンテレフタラート樹脂（東レ製）を用いた以外は、上記実施例１と同様にして、アルミ試験片とドリーを作製し、また、アルミ・樹脂試験片（評価用試験体）を作製し、得られた評価用試験体について塩水噴霧試験を実施することなくposiTEST試験及び樹脂・アルミ・樹脂の積層部の観察評価を実施した。
結果を、表２に引き続いて表３に示す。
【００９４】
〔実施例１３〕
実施例１と同様にして前処理を行った後に、50wt%リン酸水溶液中に５０g/Lの塩化ナトリウムを添加して調製したエッチング液（塩素イオン濃度：30g/L）を用いて、６６℃、４分間の条件でこのエッチング液に浸漬するエッチング処理を行い、更に水洗してから30wt%硝酸水溶液に常温で３分間浸漬した後に再び水洗し、次いで１００℃の熱水中に１分間浸漬させる水和処理（アルミニウム皮膜形成処理）を実施し、上記実施例１と同様にしてアルミ試験片（アルミ形状体）を作製すると共に、実施例１の場合と同様にしてドリーを作製した。
【００９５】
次いで、得られたアルミ試験片とドリーを用い、上記実施例１と同様にして評価用試験体（アルミ・接着剤・アルミ試験片、アルミ・樹脂・アルミ試験片、及びアルミ・樹脂試験片）を調製し、また、上記実施例１の場合と同様に、posiTEST試験、耐候性試験（塩水噴霧試験）、及び樹脂・アルミ・樹脂の積層部の観察評価を実施した。
結果を、表２に引き続いて表３に示す。
【００９６】
〔実施例１４〕
実施例１と同様にして前処理をした後に、10wt%硫酸水溶液中に５０g/Lの塩化ナトリウムを添加して調製したエッチング液（塩素イオン濃度：30g/L）を用い、６６℃、４分間の条件でこのエッチング液に浸漬するエッチング処理を行い、更に水洗してから30wt%硝酸水溶液に常温で３分間浸漬した後に水洗し、次いで１００℃の熱水中に１分間浸漬させる水和処理（アルミニウム皮膜形成処理）を実施し、上記実施例１と同様にしてアルミ試験片（アルミ形状体）を作製すると共に、実施例１の場合と同様にしてドリーを作製した。
【００９７】
次いで、得られたアルミ試験片とドリーを用い、上記実施例１と同様にして評価用試験体（アルミ・接着剤・アルミ試験片、アルミ・樹脂・アルミ試験片、及びアルミ・樹脂試験片）を調製し、また、上記実施例１の場合と同様に、posiTEST試験、耐候性試験（塩水噴霧試験）、及び樹脂・アルミ・樹脂の積層部の観察評価を実施した。
結果を、表２に引き続いて表３に示す。
【００９８】
〔実施例１５〕
実施例１と同様にして前処理をした後に、30wt%シュウ酸水溶液中に５０g/Lの塩化ナトリウムを添加して調製したエッチング液（塩素イオン濃度：30g/L）を用い、６６℃、４分間の条件でこのエッチング液に浸漬するエッチング処理を行い、更に水洗してから30wt%硝酸水溶液に常温で３分間浸漬した後に水洗し、次いで１００℃の熱水中に１分間浸漬させる水和処理（アルミニウム皮膜形成処理）を実施し、上記実施例１と同様にしてアルミ試験片（アルミ形状体）を作製すると共に、実施例１の場合と同様にしてドリーを作製した。
【００９９】
次いで、得られたアルミ試験片とドリーを用い、上記実施例１と同様にして評価用試験体（アルミ・接着剤・アルミ試験片、アルミ・樹脂・アルミ試験片、及びアルミ・樹脂試験片）を調製し、また、上記実施例１の場合と同様に、posiTEST試験、耐候性試験（塩水噴霧試験）、及び樹脂・アルミ・樹脂の積層部の観察評価を実施した。
結果を、表２に引き続いて表３に示す。
【０１００】
〔実施例１６〕
実施例１と同様にして前処理をした後に、2.5wt%塩酸水溶液中に５０g/Lの塩化ナトリウム（NaCl）を添加して調製したエッチング液（塩素イオン濃度：54g/L）を用い、６６℃、４分間の条件でこのエッチング液に浸漬するエッチング処理を行い、更に水洗してから30wt%硝酸水溶液に常温で３分間浸漬した後に水洗し、次いで１００℃の熱水中に１分間浸漬させる水和処理（アルミニウム皮膜形成処理）を実施し、上記実施例１と同様にしてアルミ試験片（アルミ形状体）を作製すると共に、実施例１の場合と同様にしてドリーを作製した。
【０１０１】
次いで、得られたアルミ試験片とドリーを用い、上記実施例１と同様にして評価用試験体（アルミ・接着剤・アルミ試験片、アルミ・樹脂・アルミ試験片、及びアルミ・樹脂試験片）を調製し、また、上記実施例１の場合と同様に、posiTEST試験、耐候性試験（塩水噴霧試験）、及び樹脂・アルミ・樹脂の積層部の観察評価を実施した。
結果を、表２に引き続いて表３に示す。
【０１０２】
【表２】
0005581680.tif 000003
【０１０３】
【表３】
0005581680.tif 000004
【０１０４】
〔比較例１〕
実施例１と同様にして前処理をした後、エッチング処理を行うことなく、実施例１と同様の水和処理によるアルミニウム皮膜形成処理を実施し、アルミ試験片（アルミ形状体）を作製すると共に、実施例１と同様にしてドリーを作製した。
次いで、上記実施例１と同様にして、評価用試験体（アルミ・接着剤・アルミ試験片、アルミ・樹脂・アルミ試験片、アルミ・樹脂試験片）を作製し、得られた評価用試験体についてposiTEST試験及び樹脂・アルミ・樹脂の積層部の観察評価を実施した。
結果を、表４に示す。
【０１０５】
〔比較例２〕
実施例１と同様にして前処理とエッチング処理とをした後に、30wt%硝酸水溶液に常温で３分間浸漬した後に水洗し、次いでアルミニウム皮膜形成処理を行うことなく、１００℃の熱風で５分間乾燥させ、アルミ試験片（アルミ形状体）を作製すると共に、実施例１と同様にしてドリーを作製した。
【０１０６】
次いで、上記実施例１と同様にして、評価用試験体（アルミ・接着剤・アルミ試験片、アルミ・樹脂・アルミ試験片、及びアルミ・樹脂試験片）を作製し、また、上記実施例１の場合と同様に、耐候性試験（塩水噴霧試験）、posiTEST試験、及び樹脂・アルミ・樹脂の積層部の観察評価を実施した。
結果を、比較例１の結果と共に、表４に示す。
【０１０７】
〔比較例３〕
実施例１の前処理をした後に、2.5wt%塩酸水溶液に６６℃で４分間浸漬して水洗し、更に、30wt%硝酸水溶液に常温で３分間浸漬した後に水洗し、100℃の熱風で5分間乾燥後、塩水噴霧試験機に導入し、1000時間経過後に試験機から試験片を取り出し、水洗後、100℃の熱風で5分間乾燥させ、アルミ試験片（アルミ形状体）を作製した。また、実施例１と同様にしてドリーを作製し、アルミ・接着剤・アルミ試験片、アルミ・樹脂・アルミ試験片、アルミ・樹脂試験片（評価用試験体）をそれぞれ作製した。このようにして作製された評価用試験体について、上記実施例１の場合と同様に、posiTEST試験を実施して評価し、併せて上記耐候性試験（塩水噴霧試験）の結果を評価すると共に、上記実施例１と同様に、樹脂・アルミ・樹脂の積層部の観察評価を実施した。
結果を、比較例１の結果と共に、表４に示す。
【０１０８】
【表４】
0005581680.tif 000005
【符号の説明】
【０１０９】
１…アルミ形状体（アルミ試験片）、TL…トップライン、BL…ボトムライン、HL…ハーフライン、ｄ…開口幅、OL…観察ライン、２…樹脂成形体、３…凹状部、４…接着剤、５，７…ドリー、８…アクチュエーター、９…ドリー固定用冶具。
【図１】
0005581680.tif 000006
【図２】
0005581680.tif 000007
【図３】
0005581680.tif 000008
【図４】
0005581680.tif 000009
【図５】
0005581680.tif 000010
【図６】
0005581680.tif 000011
【図７】
0005581680.tif 000012